(57)【特許請求の範囲】
【請求項１】
（Ａ）１分子中に水酸基及びブロックイソシアネート基が併存するウレタン変性ポリエステル樹脂、（Ｂ）ブロックポリイソシアネート化合物、（Ｃ）メラミン樹脂及び（Ｄ）偏平状顔料粒子を含有し、該偏平状顔料粒子（Ｄ）がタルクであり、該タルクが成分（Ａ）、成分（Ｂ）及び成分（Ｃ）の合計固形分１００重量部あたり、５〜５０重量部の範囲にあることを特徴とする自動車車体用水性中塗り塗料。
【請求項２】
被塗物に順次下塗り塗料、中塗り塗料及び上塗り塗料を塗装して複層塗膜を形成する方法であって、中塗り塗料として請求項１記載の自動車車体用水性中塗り塗料を使用することを特徴とする複層塗膜形成方法。
【発明の詳細な説明】
【０００１】
【発明の属する技術分野】
本発明は、耐チッピング性がすぐれた塗膜を形成する水性中塗り塗料及びこの中塗り塗料を使用して複層塗膜を形成する方法に関する。
【０００２】
【従来の技術とその課題】
自動車車体の外板部は、防食及び美感の付与を目的に、通常、下塗り塗膜、中塗り塗膜及び上塗り塗膜からなる複層塗膜で被覆されている。そして、自動車の走行中に路面上の小石、砂利、凍結防止剤、氷塊などが巻き上げられ、これらが車体外板部に衝突して複層塗膜にキズをつけ、その複層塗膜が局所的に破損・脱落して、美感を損なったり、金属素地面が露出し、発錆、腐食する（この現象を「チッピング性」という）などの欠陥が生じる。従来、中塗り塗料として水酸基含有ポリエステル樹脂とメラミン樹脂を含有する熱硬化性塗料が使用されているが、かかる組成の中塗り塗料ではチッピング性を防止することが困難であった。
【０００３】
【課題を解決するための手段】
本発明の目的は上記した欠陥を解消することであり、鋭意研究の結果、１分子中に水酸基及びブロックイソシアネート基が併存するウレタン変性ポリエステル樹脂、ブロックポリイソシアネート化合物、メラミン樹脂及び偏平状顔料粒子を含有する水性中塗り塗料が、耐チッピング性にすぐれた塗膜を形成し、目的が達成できることを見出し、本発明を完成するに至った。
【０００４】
しかして、本発明によれば、（Ａ）１分子中に水酸基及びブロックイソシアネート基が併存するウレタン変性ポリエステル樹脂、（Ｂ）ブロックポリイソシアネート化合物、（Ｃ）メラミン樹脂及び（Ｄ）偏平状顔料粒子を含有することを特徴とする水性中塗り塗料（以下、「本組成物」という）を提供することができる。
【０００５】
以下に、本組成物について具体的に説明する。
【０００６】
【発明の実施の態様】
（Ａ）成分：１分子中に水酸基及びブロックイソシアネート基が併存するウレタン変性ポリエステル樹脂で、自己架橋性樹脂である。
【０００７】
このものは、例えば、水酸基含有ポリエステル樹脂中の水酸基の一部に、部分ブロックポリイソシアネート化合物をウレタン化反応せしめることによって得ることができる。
【０００８】
水酸基含有ポリエステル樹脂は１分子中に２個以上の水酸基を有しており、このものは多塩基酸と多価アルコールとのエステル化反応により調製することができる。
【０００９】
多塩基酸は１分子中に2個以上のカルボキシル基を有する化合物であり、例えば、テレフタル酸、イソフタル酸、フタル酸、ナフタレンジカルボン酸、ビフェニルジカルボン酸、ジフェニルメタンジカルボン酸などの芳香族ジカルボン酸及びその無水物；ヘキサヒドロイソフタル酸、ヘキサヒドロテレフタル酸、ヘキサヒドロフタル酸、テトラヒドロフタル酸などの脂環族ジカルボン酸及びその無水物；アジピン酸、セバシン酸、スベリン酸、コハク酸、グルタル酸、マレイン酸、クロロマレイン酸、フマル酸、ドデカン二酸、ピメリン酸、アゼライン酸、イタコン酸、シトラコン酸、ダイマー酸などの脂肪族ジカルボン酸及びその無水物；これらの低級アルキルエステル；トリメリット酸、無水トリメリット酸、ピロメリット酸、無水ピロメット酸、トリメシン酸及びその無水物などの３価以上の多塩基酸などがあげられる。
【００１０】
多価アルコールは１分子中に２個以上の水酸基を有する化合物であり、例えば、エチレングリコール、プロピレングリコール、ジエチレングリコール、トリメチレングリコール、テトラエチレングリコール、トリエチレングリコール、ジプロピレングリコール、ブタンジオール、ペンタンジオール、ジメチルトリメチレングリコール、テトラメチレングリコール、ヘキサンジオール、ネオペンチルグリコールなどの２価アルコール；これらの２価アルコールにε−カプロラクトンなどのラクトン類を付加したポリラクトンジオール；ビス（ヒドロキシエチル）テレフタレートなどのエステルジオール類；ビスフェノールＡのアルキレンオキサイド付加物、ポリエチレングリコール、ポリプロピレングリコール、ポリブチレングリコールなどのポリエーテルジオール類；プロピレンオキサイド及びブチレンオキサイドなどのα−オレフィンエポキシド、カージュラＥ１０［シェル化学社製、商品名、合成高分岐飽和脂肪酸のグリシジルエステル］などのモノエポキシ化合物；グリセリン、トリメチロールプロパン、トリメチロールエタン、ヘキサントリオール、ペンタエリスリトール、ジペンタエリスリトール、ソルビトール、マンニットなどの３価以上のアルコール；これらの３価以上のアルコールにε−カプロラクトンなどのラクトン類を付加させたポリラクトンポリオール類；１，４−シクロヘキサンジメタノール、トリシクロデカンジメタノール、水添ビスフェノールＡ、水添ビスフェノールＦ、水添ビスフェノールＡ及び水添ビスフェノールＦなど脂環族多価アルコールなどがあげられる。
【００１１】
水酸基含有ポリエステル樹脂を調製するための上記多塩基酸と多価アルコールとのエステル化反応は水酸基過剰で、それ自体既知の方法により行なうことができる。
【００１２】
部分ブロックポリイソシアネート化合物は、ブロックされていない遊離のイソシアネート基及びブロック剤で封鎖されたブロックイソシアネート基が１分子中に併存している化合物であり、例えば、ポリイソシアネート化合物中の遊離イソシアネート基の一部をブロック剤で封鎖することにより得られる。
【００１３】
ポリイソシアネート化合物は、１分子中に、封鎖されていない遊離のイソシアネート基を２個以上有する化合物である。具体的には、ヘキサメチレンジイソシアネート、トリメチレンジイソシアネート、テトラメチレンジイソシアネート、ペンタメチレンジイソシアネート、プロピレンジイソシアネート、ブチレンジイソシアネート、トリメチルヘキサメチレンジイソシアネート、ダイマー酸ジイソシアネート、リジンジイソシアネートなどの脂肪族系ジイソシアネート化合物；イソホロンジイソシアネート、メチレンビス（シクロヘキシルイソシアネート）、メチルシクロヘキサンジイソシアネート、ジ（イソシアナトメチル）シクロヘキサン、シクロヘキサンジイソシアネート、シクロペンタンジイソシアネートなどの脂環式系ジイソシアネート化合物；キシリレンジイソシアネート、キシリレンジイソシアネート、トリレンジイソシアネート、ジフェニルメタンジイソシアネート、ナフタレンジイソシアネート、トルイジンジイソシアネ−ト、ジフェニルエーテルジイソシアネート、フェニレンジイソシアネート、ビフェニレンジイソシアネート、ジメチル−ビフェニレンジイソシアネート、イソプロピリデンビス（４−フェニルイソシアネート）などの芳香族ジイソシアネート化合物；トリフェニルメタントリイソシアネート、トリイソシアナトベンゼン、トリイソシアナトトルエン、ジメチルジフェニルメタンテトライソシアネートなどの１分子中に３個以上のイソシアネ−ト基を有するポリイソシアネート化合物；エチレングリコール、プロピレングリコール、ジメチロールプロピオン酸、ポリアルキレングリコール、トリメチロ−ルプロパンなどのポリオールの水酸基にイソシアネート基が過剰量となる比率でポリイソシアネート化合物を反応させてなるウレタン化付加物；ヘキサメチレンジイソシアネート、イソホロンジイソシアネート、トリレンジイソシアネート、キシリレンジイソシアネート、ジフェニルメタンジイソシアネート、メチレンビス（シクロヘキシルイソシアネート）などのビューレットタイプ付加物、イソシアレート環タイプ付加物などがあげられる。
【００１４】
ブロック剤は遊離のイソシアネート基を封鎖する化合物である。ブロックされたイソシアネート基は、例えば１００℃以上、好ましくは１３０℃以上に加熱すると、ブロック剤が解離して遊離のイソシアネート基が再生され、水酸基などと容易に反応させることができる。
【００１５】
ブロック剤として、例えば、フェノール、クレゾールなどのフェノール系；ε−カプロラクタム、δ−バレロラクタムなどのラクタム系；メタノール、エタノール、プロピルアルコール、ブチルアルコール、ラウリルアルコールなどの脂肪族系；エチレングリコールモノメチルエーテル、エチレングリコールモノエチルエーテル、エチレングリコールモノブチルエーテル、ジエチレングリコールモノエチルエーテルなどのエーテル系；ベンジルアルコール；グリコール酸メチル、グリコール酸エチルなどのグリコール酸エステル；乳酸、乳酸メチル、乳酸エチル、乳酸ブチルなどの乳酸エステル；メチロール尿素、ジアセトンアルコールなどのアルコール系；アセトキシム、メチルエチルケトキシム、ジアセチルモノオキシム、ベンゾフェノンオキシム、シクロヘキサンオキシムなどのオキシム系；マロン酸ジエチル、アセト酢酸エチル、アセト酢酸メチル、アセチルアセトンなどの活性メチレン系；ブチルメルカプタン、ｔ−ブチルメルカプタン、ヘキシルメルカプタン、ｔ−ドデシルメルカプタン、チオフェノール、エチルチオフェノールなどのメルカプタン系；アセトアニリド、アセトアニシジド、メタクリルアミド、酢酸アミド、ベンズアミドなどの酸アミド系；フタル酸イミド、マレイン酸イミドなどのイミド系；ジフェニルアミン、フェニルナフチルアミン、カルバゾール、アニリン、ナフチルアミン、ブチルアミンなどアミン系；イミダゾール、２−エチルイミダゾールなどのイミダゾール系；尿素、チオ尿素、エチレン尿素、ジフェニル尿素などの尿素系；Ｎ−フェニルカルバミン酸フェニルなどのカルバミン酸エステル系；エチレンイミン、プロピレンイミンなどのイミン系；重亜硫酸ソーダ、重亜硫酸カリなどの亜硫酸塩系などがあげられる。
【００１６】
（Ａ）成分を調製するにあたり、ポリイソシアネート化合物中のイソシアネート基の一部をブロック剤で封鎖して、１分子中に遊離のイソシアネート基及び封鎖されたブロックイソシアネート基を１分子中に１個以上有する部分ブロックポリイソシアネート化合物をあらかじめ準備しておくことが好ましい。ポリイソシアネート化合物とブロック剤との反応は既知の条件で行なうことができる。また、両成分の比率は、得られる部分ブロックポリイソシアネート化合物が、１分子中に、遊離のイソシアネート基及び封鎖されたブロックイソシアネート基をそれぞれ少なくとも１個づつ有している範囲内であれば、特に制限はない。
【００１７】
かかる部分ブロックポリイソシアネート化合物を、水酸基含有ポリエステル樹脂中の一部の水酸基に反応せしめることにより（Ａ）成分が得られる。部分ブロックポリイソシアネート化合物と水酸基含有ポリエステル樹脂とのウレタン化反応は、通常のウレタン化反応の条件下で行なうことができる。
【００１８】
また、水酸基含有ポリエステル樹脂中の水酸基の一部に未ブロックのポリイソシアネート化合物の一部のイソシアネート基を反応せしめてなる生成物の残りのイソシアネート基をブロック剤で封鎖することによっても（Ａ）成分が得られる。
【００１９】
また、上記の多価アルコール（ジメチロールプロピオン酸などのカルボキシル基含有多価アルコールも含まれる）、部分ブロックポリイソシアネート化合物及び未ブロックポリイソシアネート化合物をイソシアネート基過剰の比率で反応せしめてなる生成物を、水酸基含有ポリエステル樹脂中の一部の水酸基に反応せしめることにより（Ａ）成分が得られる。かくして得られる（Ａ）成分は、水酸基価が２０〜２００ｍｇＫＯＨ／ｇ、特に４０〜１２０ｍｇＫＯＨ／ｇ、イソシアネート基価が５〜１２０ｍｇＫＯＨ／ｇ、特に１０〜５０、酸価が１００ｍｇＫＯＨ／ｇ以下、特に１０〜６０ｍｇＫＯＨ／ｇ、数平均分子量が１０００〜２００００、特に１５００〜１００００の範囲内が好ましい。
【００２０】
（Ｂ）成分：ブロックポリイソシアネート化合物
ブロックポリイソシアネート化合物は、１分子中に遊離のイソシアネート基を２個以上有するポリイソシアネート化合物のすべてのイソシアネート基をブロック剤で封鎖した化合物が使用できる。ポリイソシアネート化合物及びブロック剤としては、上記の（Ａ）成分で例示したものが好適に使用でき、該両成分による反応は既知の方法で行なうことができる。（Ｂ）成分数平均分子量は、２００〜１００００、特に３００〜２０００の範囲内が好ましい。
【００２１】
（Ｃ）成分：メラミン樹脂
具体的には、メラミンとアルデヒドとの反応によって得られるメチロール化メラミン樹脂があげられる。アルデヒドとしては、ホルムアルデヒド、パラホルムアルデヒド、アセトアルデヒド、ベンツアルデヒド等がある。また、このメチロール化メラミン樹脂のメチロール基の一部又は全部をモノアルコールによってエーテル化したものも使用できる。エーテル化に用いられるモノアルコールとしてはメチルアルコール、エチルアルコール、プロピルアルコール、ブチルアルコール、２−エチルブタノール、２−エチルヘキサノールなどがあげられる。
【００２２】
特に、トリアジン核１個あたりメチロール基が平均３個以上メチルエーテル化されたメラミンや、そのメトキシ基の一部を炭素数２個以上のモノアルコールで置換したメラミン樹脂であって、さらにイミノ基を有し、かつ平均縮合度約２以下で１核体の含有率が約５０重量％以上である親水性メラミンが好適に使用できる。
【００２３】
（Ｄ）成分：偏平状顔料粒子
うろこのような薄く平らな形状の顔料であり、例えば、タルク、アルミニウムフレーク、雲母フレークなどがあげられ、このうちタルクが好ましい。これらの大きさは、厚さは０．１〜２μｍ、特に０．２〜１．５μｍ、長手方向寸法は１〜１００μｍ、特に２〜２０μｍが好ましい。
本組成物における上記の（Ａ）成分、（Ｂ）成分、（Ｃ）成分及び（Ｄ）成分の構成比率は特に制限されず、目的に応じて任意に選択できる。具体的には、（Ａ）、（Ｂ）及び（Ｃ）成分の合計重量を基準に（Ａ）成分は３０〜６０％、特に３５〜５５％、（Ｂ）成分は５〜４５％、特に５〜５０重量％の範囲内が好ましい。また、（Ｄ）成分は、（Ａ）、（Ｂ）及び（Ｃ）成分の合計固形分１００重量部あたり、５〜５０重量部、特に１０〜３０重量部が適している。
【００２４】
本組成物にはさらに必要に応じて、ポリエステル樹脂を含有せしめることができる。このものは、上記の（Ａ）成分とは異なり、ブロックイソシアネート基を有しておらず、しかもウレタン変性もされていない。具体的には、（Ａ）成分の説明で例示した多塩基酸と多価アルコールを使用し、それ自体既知の方法でエステル化反応することにより調製することができる。水酸基価は２０〜２００ｍｇＫＯＨ／ｇ、特に４０〜１５０ｍｇＫＯＨ／ｇ、酸価は１００ｍｇＫＯＨ／ｇ以下、特に１０〜６０ｍｇＫＯＨ／ｇ、数平均分子量は１０００〜２００００、特に１５００〜１００００の範囲内が好ましい。
【００２５】
本組成物は上記の（Ａ）成分、（Ｂ）成分、（Ｃ）成分及び（Ｄ）成分、さらに必要によりポリエステル樹脂も併用し、これらを水に混合・分散せしめることにより調製することができる。このうち（Ａ）成分及びポリエステル樹脂は、その分子中にカルボキシル基を有していれば、それを中和剤で中和することにより、水分散性が改良されるのでより好ましい。中和剤として、例えば、水酸化ナトリウム、水酸化カリウム、水酸化リチウム、水酸化カルシウム、水酸化バリウムなどのアルカリ金属又はアルカリ土類金属の水酸化物；アンモニア；エチルアミン、プロピルアミン、ブチルアミン、ベンジルアミン、モノエタノールアミン、ネオペンタノールアミン、２−アミノプロパノール、３−アミノプロパノールなどの第１級モノアミン；ジエチルアミン、ジエタノールアミン、ジ−ｎ−またはジ−iso −プロパノールアミン、Ｎ−メチルエタノールアミン、Ｎ−エチルエタノールアミンなどの第２級モノアミン；ジメチルエタノールアミン、トリメチルアミン、トリエチルアミン、トリイソプロピルアミン、メチルジエタノールアミン、ジメチルアミノエタノールなどの第３級モノアミン；ジエチレントリアミン、ヒドロキシエチルアミノエチルアミン、エチルアミノエチルアミン、メチルアミノプロピルアミンなどのポリアミンを挙げることができる。
【００２６】
本組成物は上記の（Ａ）成分、（Ｂ）成分、（Ｃ）成分及び（Ｄ）成分に加え、さらに必要に応じて、ポリエステル樹脂、ソリッドカラー顔料、メタリック顔料、光干渉性顔料、体質顔料、分散剤、沈降防止剤、有機溶剤、ウレタン化反応促進用触媒（例えば有機スズ化合物など）、水酸基とメラミン樹脂との架橋反応促進用触媒（例えば、酸触媒）、消泡剤、増粘剤、防錆剤、表面調整剤などを適宜に配合することができる。
【００２７】
本組成物は、既知の方法、例えば、刷け塗り、エアースプレー、エアレススプレー、静電塗装などにより塗装することができ、その膜厚は硬化塗膜で１０〜１００μｍ、特に２０〜６０μｍの範囲内が好ましく、その塗膜は１２０〜１７０℃、特に１３０〜１６０℃で、１０〜４０分間加熱することにより架橋硬化させることができる。
【００２８】
本組成物によって形成される塗膜は耐チッピング性がすぐれているので、自動車車体の外板部などに形成する下塗り塗膜、中塗り塗膜及び上塗り塗膜からなる複層塗膜における中塗り塗膜の形成に使用することが好ましい。
【００２９】
具体的には、自動車車体にカチオン電着塗料などの下塗り塗料を塗装し、その塗膜を加熱硬化してから、又は硬化せずに、その塗面に本組成物を塗装し、その塗膜を加熱硬化してから、又は硬化せずに、その塗面に上塗り塗料を塗装し、加熱してこれらの塗膜を硬化させることによって行われる。
【００３０】
上塗り塗料として、ソリッドカラー塗料、メタリック塗料、光干渉性塗料及びクリヤ塗料などが使用でき、これらから選ばれた１種又は２種以上用いて、単層、２層以上の複層上塗り塗膜を形成することができる。これらのカチオン電着塗料及び上塗り塗料（有機溶剤系、水系のいずれでも適用可能である）としてそれ自体既知の塗料が使用できる。
【００３１】
本組成物を、自動車車体の外板部などに形成する下塗り塗膜、中塗り塗膜及び上塗り塗膜からなる複層塗膜における中塗り塗膜の形成に使用することにより、複層塗膜の耐チッピング性を顕著に向上することができた。
【００３２】
【実施例】
以下に、本発明に関する実施例及び比較例について説明する。部及び％はいずれも重量に基いており、又塗膜の膜厚は硬化塗膜についてである。
【００３３】
１．試料の調製
１）（Ａ）成分
（Ａ−１）：トリメチロールプロパン０．２モル、１，６−ヘキサンジオール０．８モル、シクロヘキシルジカルボン酸0、４モル及びアジピン酸０．３モルを反応させた後、さらに無水トリメリット酸０．０５モルを付加してなるポリエステル樹脂（１００部）に、４，４‘−メチレンビス（シクロヘキシルイソシアネート）２モルとジメチロールプロピオン酸１モルを反応させてなるポリウレタン（３０部）とをメチルエチルケトン中で反応させてなる生成物（１３０部）に含まれる水酸基の一部に、メチルエチルケトンオキシムと４，４‘−メチレンビス（シクロヘキシルイソシアネート）とを等モル比で反応させてなる半ブロックポリイソシアネート化合物（１０部）を反応せしめ、ついで脱溶剤し、ジメチルエタノールアミンを加えて中和し、水に混合して水分散液とした。かくして得られた（Ａ−１）成分の水酸基価は９０ｍｇＫＯＨ／ｇ、酸価は３８ｍｇＫＯＨ／ｇ、ＮＣＯ価は１０、数平均分子量は２０００であった。
【００３４】
（Ａ−２）：上記の（Ａ−１）成分の「４，４‘−メチレンビス（シクロヘキシルイソシアネート）」を「テトラメチルキシリレンジイソシアネート」に変更した以外は、（Ａ−１）成分に準じて行なって（Ａ−２）成分を得た。得られた（Ａ−２）成分の水酸基価は９０ｍｇＫＯＨ／ｇ、酸価は３８ｍｇＫＯＨ／ｇ、ＮＣＯ価は１０、数平均分子量は２０００であった。
【００３５】
２）（Ｂ）成分
（Ｂ−１）：ヘキサメチレンジイソシアネート３モルとトリメチロールプロパン１モルとのウレタン化反応物の遊離イソシネート基のすべてをメチルエチルケトンオキシムでフルブロックしたブロックポリイソシアネート化合物。
【００３６】
３）（Ｃ）成分
（Ｃ−１）：「サイメル３２５」（三井サイテック社製、商品名、イミノ基含有メラミン樹脂）。
【００３７】
４）（Ｄ）成分
（Ｄ−１）：タルク（厚さは０．３〜０．９μｍ、長手方向寸法は５〜１０μｍ）
５）他の成分
ポリエステル樹脂：ネオペンチルグリコール０．２７モル、トリメチロールプロパン０．３３モル、ブチルエチルプロパンジオール０．４モル、イソフタル酸０．２５モル、アジピン酸０．３モル及びヘキサヒドロ無水フタル酸０．３モルを反応せしめてなる生成物に無水トリメリット酸０．０５モルを付加せしめた後、脱溶剤を行ない、ジメチルエタノールアミンで中和してから、水に混合して水分散液とした。得られたポリエステル樹脂の水酸基価は１３０ｍｇＫＯＨ／ｇ、酸価は２５ｍｇＫＯＨ／ｇ、数平均分子量は１８００であった。
【００３８】
６）顔料
チタン白：「ＪＲ８０６」（テイカ社製、商品名）
カーボンブラック：「カーボンブラックＭＡ１００」（三菱化学社製、商品名）
２．実施例及び比較例
上記の試料を用い、表１に記載した割合（固形分比）で配合し、固形分含有率５０％の本発明の水性中塗り塗料を得た。
【００３９】
表面をりん酸亜鉛で化成処理した鋼板にカチオン電着塗料（「エレクロンＧＴ１０」、関西ペイント社製、商品名、エポキシ樹脂系）を膜厚２０μｍになるように塗装し、１７０℃で３０分加熱して塗膜を硬化してから、その塗面に表１に記載の水性中塗り塗料を膜厚３０μｍに塗装し、１５０℃３０分加熱して硬化し、ついでその塗面にメタリック塗料（「マジクロンＴＢ５１５」関西ペイント社製、商品名、ポリエステル・メラミン樹脂系）を膜厚１５μｍに塗装し、室温で３分間放置してから、その未硬化塗面にクリヤ塗料（「マジクロンＴＣ７１」関西ペイント社製、商品名、アクリル・メラミン樹脂系）を膜厚３５μｍに塗装し、１４０℃で３０分加熱してこの両塗膜を一緒に硬化せしめた。
【００４０】
かくして形成された複層塗膜の性能試験を行ない、その結果を表１に併記した。
【００４１】
【表１】
表１
0003974759.tif 000002
【００４２】
試験方法は次のとおりである。
【００４３】
耐チッピング性：米国Ｑ−ＰＡＮＥＬ社製、Ｑ−Ｇ−Ｒグラベロメータ（チッピング試験装置）の試片保持台に試験板を設置し、−２０℃において、３ｋｇ／ｃｍ２の圧縮空気により粒度７号の花崗岩砕石５０ｇを塗面に９０度の角度で吹き付け、これによる塗膜のキズの発生程度などを目視で観察し評価した。○はキズの大きさは小さく、中塗り塗膜（本組成物の塗膜）が露出している程度、△はキズの大きさは小さいが、素地の鋼板が露出している、×は△はキズの大きさはかなり大きく、素地の鋼板も大きく露出しているを示す。
【００４４】
平滑性：複層塗膜の表面を目視観察した結果である。○は平滑性良好、△は平滑性やや劣る、×は平滑性非常に劣るを示す。
【００４５】
付着性：カッター素地に達するように切り込み、大きさ２ｍｍ×２ｍｍのゴバン目を１００個作り、その塗面に粘着セロハンテープを貼着し、２０℃においてテープを急激に剥離したあとの残存ゴバン目塗膜数を調べた。○は１００個残存している、△は９９〜９５個残存している×は９４個以下残存しているを示す。
【００４６】
耐水性：試験板を４０℃の温水に１０日間浸漬した後の塗面を目視観察した結果である。○はブリスターなどの発生が全く認められない、△はブリスターなどの発生が少し認められる、×はブリスターなどの発生が多く認められるを示す。